(57)【特許請求の範囲】
【請求項１】
前処理液とインク組成物とを有するインクセットであって、
前処理液が沸点１２０℃以下の有機酸を含有し、
インク組成物が、顔料、酸価が２００ｍｇＫＯＨ／ｇ以上の、カルボキシル基を有する単量体と疎水性基含有単量体を単量体成分として含有するアクリル系共重合樹脂であるアルカリ可溶性樹脂又はその架橋物をインク組成物中１．８質量％以上含有し、さらに水分散性樹脂、および水を含有するインクセット。
【請求項２】
インク組成物中に該水分散性樹脂を固形分で１０．０〜３０．０質量％含有する請求項１に記載のインクセット。
【請求項３】
該水分散性樹脂は、酸価１５ｍｇＫＯＨ／ｇ以下のアクリル系樹脂及び／又はスチレン−アクリル系樹脂である請求項１又は２に記載のインクセット。 
【請求項４】
インクジェット印刷用である請求項１〜３のいずれか１項に記載のインクセット。
【請求項５】
捺染用である請求項１〜４のいずれか１項に記載のインクセット。
【請求項６】
酸価が２００ｍｇＫＯＨ／ｇ以上の、カルボキシル基を有する単量体と疎水性基含有単量体を単量体成分として含有するアクリル系共重合樹脂であるアルカリ可溶性樹脂が、構成する単量体の質量比で、スチレン／ラジカル重合性不飽和カルボン酸の炭素数が８以上のアルキルエステル／（メタ）アクリル酸＝３５〜５５／２５〜３５／１５〜３５のもの、又は（メタ）アクリル酸の炭素数が８未満のアルキルエステル／アクリル酸／メタクリル酸＝５０〜７０／１３〜２５／１５〜２５のものである請求項１〜５のいずれかに記載のインクセット。
【発明の詳細な説明】
【技術分野】
【０００１】
本発明は、前処理液及びインク組成物からなるインクセットに関する。
【背景技術】
【０００２】
特許文献１に記載のように、水不溶性樹脂微粒子、マロン酸等の有機酸、架橋剤及び水を含有するインクジェット記録用前処理液は公知である。この前処理液を使用して得た画像はインク滲みがなく、密着性に優れ、ラミネート強度に優れるものとしている。このような効果を目的としていることからみて、ラミネートをするための印刷に向けた前処理液及びインク組成物である。このような用途の印刷部は、印刷物の使用時において、ラミネートされた製品の内部に存在し、最外層に位置しない。そのため、特許文献１に記載の発明においては、印刷部の耐摩耗性等の効果を向上させることを意図しない。
特許文献２には、被印刷物表面を酸性の前処理液で処理した後に、インクジェット記録用インクにより印刷を行うことが記載されている。そして、前処理液を酸性にするために各種の酸を使用できることも記載されている。しかしながら、このような印刷により得られる印字パターンは画像等に滲みがないものに留まる。
【先行技術文献】
【特許文献】
【０００３】
【特許文献１】特開２０１９−１７７５１０号公報
【特許文献２】特開２００５−００１２５９号公報
【発明の概要】
【発明が解決しようとする課題】
【０００４】
本発明が解決する課題は、前処理液中に揮発性の酸を使用したときに生じるインクノズル付近等での酸の雰囲気の存在によっても、優れた画質を形成するインクセットを得ることである。
【課題を解決するための手段】
【０００５】
本発明者らは、上記の課題を解決するため鋭意研究した結果、特定の組成とすることにより、上記課題を解決し得ることを見出し、本発明を完成するに至った。
すなわち、本発明は以下の通りである。
（１）前処理液とインク組成物とを有するインクセットであって、前処理液が１気圧下で沸点１２０℃以下の有機酸を含有し、インク組成物が、顔料、酸価が２００ｍｇＫＯＨ／ｇ以上のアルカリ可溶性樹脂又はその架橋物をインク組成物中１．８質量％以上含有し、さらに水分散性樹脂、および水を含有するインクセット。
（２）インク組成物中に該水分散性樹脂を固形分で１０．０〜３０．０質量％含有する（１）に記載のインクセット。
（３）該水分散性樹脂は、酸価１５ｍｇＫＯＨ／ｇ以下のアクリル系樹脂及び／又はスチレン−アクリル系樹脂である（１）又は（２）に記載のインクセット。
（４）インクジェット印刷用である（１）〜（３）のいずれか１項に記載のインクセット。
（５）捺染用である（１）〜（４）のいずれか１項に記載のインクセット。
（６）酸価が２００ｍｇＫＯＨ／ｇ以上のアルカリ可溶性樹脂が、構成する単量の質量比で、スチレン／ラジカル重合性不飽和カルボン酸の炭素数が８以上のアルキルエステル／（メタ）アクリル酸＝３５〜５５／２５〜３５／１５〜３５のもの、又は（メタ）アクリル酸の炭素数が８未満のアルキルエステル／アクリル酸／メタクリル酸＝５０〜７０／１３〜２５／１５〜２５のものである（１）〜（５）のいずれかに記載のインクセット。
【発明の効果】
【０００６】
本発明のインクセットによれば、印字や画像が耐擦性に優れ、かつ揮発性の有機酸が存在する雰囲気下においても、ノズルから吐出されたインク組成物の飛翔軌道が乱れることがないために優れた画質を形成できる効果（耐酸性）を発揮できる。
【発明を実施するための形態】
【０００７】
本発明のインクセットは、前処理液とインク組成物とを有するインクセットであり、以下に順に説明する。インク組成物としてインクジェット用インク組成物でも良く、捺染用であっても良い。
【０００８】
本明細書中の樹脂に関するガラス転移温度及び重量平均分子量は以下のように定義される。
＜ガラス転移温度＞  
本発明における樹脂のガラス転移温度は、樹脂がアクリル系共重合体樹脂の場合、下記のＷｏｏｄの式により求めた理論ガラス転移温度である。
Ｗｏｏｄの式：１／Ｔｇ＝Ｗ１／Ｔｇ１＋Ｗ２／Ｔｇ２＋Ｗ３／Ｔｇ３＋・・・・・＋Ｗｘ／Ｔｇｘ
［式中、Ｔｇ１〜Ｔｇｘは樹脂を構成する単量体１、２、３・・・ｘのそれぞれの単独重合体のガラス転移温度、Ｗ１〜Ｗｘは単量体１、２、３・・・ｘのそれぞれの重合分率、Ｔｇは理論ガラス転移温度を表す。ただし、Ｗｏｏｄの式におけるガラス転移温度は絶対温度である。］
【０００９】
樹脂のガラス転移温度は、樹脂がアクリル系共重合体樹脂以外の場合、熱分析により求めた理論ガラス転移温度である。熱分析の方法としては、ＪＩＳ  Ｋ７１２１（プラスチックの転移温度測定方法）に準じ、一例として、パーキンエルマー社製Ｐｙｒｉｓ１  ＤＳＣを用いて、昇温速度２０℃／分、窒素ガス流速２０ミリリットル／分の条件下でガラス転移温度を測定することができる。
【００１０】
＜重量平均分子量＞
本発明における樹脂の重量平均分子量は、ゲル浸透クロマトグラフィー（ＧＰＣ）法によって測定することができる。一例として、ＧＰＣ装置としてＷａｔｅｒ２６９０（ウォーターズ社製）、カラムとしてＰＬｇｅｌ、５μ、ＭＩＸＥＤ−Ｄ（Ｐｏｌｙｍｅｒ  Ｌａｂｏｒａｔｏｒｉｅｓ社製）を使用して、展開溶媒としてテトラヒドロフラン、カラム温度２５℃、流速１ミリリットル／分、ＲＩ検出器、試料注入濃度１０ミリグラム／ミリリットル、注入量１００マイクロリットルの条件下、クロマトグラフィーを行ない、ポリスチレン換算の重量平均分子量として求める。
【００１１】
＜前処理液＞
本発明中の前処理液は、１気圧下で沸点１２０℃以下の有機酸を含有し、さらに界面活性剤を含有することができる。
（１気圧下で沸点１２０℃以下の有機酸）
前処理液にて使用される１気圧下で沸点１２０℃以下の有機酸としては、ギ酸（１気圧下で沸点１００．８℃）、及び/又は酢酸（１気圧下で沸点１１８℃）を使用できる。
このような有機酸は前処理液中に５．０質量％以上含有することが好ましく、８．０質量％以上含有することがより好ましい。また３０．０質量％以下含有することが好ましく、２５．０質量％以下含有することがより好ましい。有機酸の含有量が過少であると、その上に印刷したインク組成物中の樹脂の定着に時間を要する可能性がある。また、過剰に含有させると、印刷後に有機酸が蒸発して印字や画像中の遊離の酸が消滅するまでに時間を要する可能性がある。
【００１２】
（界面活性剤）
前処理液に界面活性剤を含有しても良く、含有しなくても良い。含有できる界面活性剤としては、アニオン系界面活性剤及びノニオン系界面活性剤が好ましい。カチオン系界面活性剤や両性界面活性剤を含有させると、上記１気圧下で沸点１２０℃以下の有機酸と塩を構成してしまう可能性がある。
界面活性剤の含有量は、例えば、前処理液全体に対して、０〜１．０質量％、好ましくは０．０１〜１．０質量％、より好ましくは０．１〜０．７質量％である。
【００１３】
アニオン性界面活性剤としてはリン酸塩系界面活性剤、アルケニルコハク酸系界面活性剤、アルキルベンゼンスルホン酸アルカリ金属塩類、タウリン系界面活性剤、ポリオキシエチレンアルキルフェニル硫酸アルカリ金属塩、を採用できる。
リン酸塩系界面活性剤としては、リン酸エステル系界面活性剤が好ましく、プライサーフＡＬ、プライサーフＤＢ−０１、プライサーフＡ２１９Ｂ、プライサーフＡ２０８Ｂ、プライサーフ２１２Ｃ（第一工業製薬社）を使用することができる。リン酸塩系界面活性剤と共に、アルケニルコハク酸系界面活性剤及び／又はタウリン系界面活性剤等を併用できる。
アルケニルコハク酸又はその塩としては、アルケニルコハク酸（星光ＰＭＣ社）、アルケニルコハク酸ジカリウム（花王社）を使用できる。
アルキルベンゼンスルホン酸アルカリ金属塩類としては、ドデシルベンゼンスルホン酸ナトリウムなどを使用できる。
タウリン系界面活性剤としては、Ｎ−アシルタウリン塩（日光ケミカルズ社）、ＬＭＴ（Ｎ−ラウロイルメチルタウリンＮａ）、ＭＭＴ（Ｎ−ミリストイルメチルタウリンＮａ）、ＰＭＴ（Ｎ−パルミトイルメチルタウリンＮａ）、ＳＭＴ（Ｎ−ステアロイルメチルタウリンＮａ）を含有できる。
ポリオキシエチレンアルキルフェニル硫酸アルカリ金属塩としては、ポリオキシエチレンノニルフェニル硫酸ナトリウム等を使用できる。
【００１４】
ノニオン系界面活性剤としては、シリコーン系界面活性剤、フッ素系界面活性剤及びアセチレン系界面活性剤から選ばれる１種又は２種以上があげられる。
シリコーン系界面活性剤としては、ＢＹＫ−３４７、ＢＹＫ−３７７、ＢＹＫ−３４５５（ビックケミー・ジャパン社）等などが挙げられる。
【００１５】
フッ素系界面活性剤としては、例えば、Ｆ−４１０、Ｆ−４４４、Ｆ−５５３（以上、ＤＩＣ社製）、ＦＳ−６５、ＦＳ−３４、ＦＳ−３５、ＦＳ−３１、ＦＳ−３０（以上、デュポン社製）などがあげられる。
【００１６】
アセチレン系界面活性剤としては、例えば、サーフィノール１０４Ｅ、サーフィノール１０４Ｈ、サーフィノール１０４Ａ、サーフィノール１０４ＢＣ、サーフィノール１０４ＤＰＭ、サーフィノール１０４ＰＡ、サーフィノール１０４ＰＧ−５０、サーフィノール４２０、サーフィノール４４０、サーフィノール４６５（ＥＶＯＮＩＫ社）、ダイノール６０７、ダイノール６０９、オルフィンＥ１００４、オルフィンＥ１０１０、オルフィンＥ１０２０、オルフィンＰＤ−００１、オルフィンＰＤ−００２Ｗ、オルフィンＰＤ−００４、オルフィンＰＤ−００５、オルフィンＥＸＰ．４００１、オルフィンＥＸＰ．４２００、オルフィンＥＸＰ．４１２３、オルフィンＥＸＰ．４３００（日信化学工業社）等の商品名で市販されているものから選ばれる１種又は２種以上があげられる。
【００１７】
（溶媒）
本発明中の前処理液は溶媒として、水のみ、又は水と水溶性有機溶媒の混合溶媒を採用できる。
この水溶性有機溶媒としては、例えば、モノアルコール類、多価アルコール類、多価アルコールの低級アルキルエーテル類、ケトン類、エーテル類、エステル類、窒素含有化合物類等を挙げることができる。これらは単独で用いてもよく、２種以上を併用してもよい。
上記モノアルコール類としては、メタノール、エタノール、ｎ−プロパノール、ｎ−ブタノール、イソブタノール、ｎ−ペンタノール、ｎ−ヘキサノール、ｎ−ヘプタノール、ｎ−オクタノール、ｎ−ノニルアルコール、ｎ−デカノール、またはこれらの異性体、シクロペンタノール、シクロヘキサノール等が挙げられ、好ましくはアルキル基の炭素数が１〜６のアルコールを使用できる。
上記多価アルコール類としては、エチレングリコール、プロピレングリコール、１，３−ブチレングリコール、１，４−ブチレングリコール、１，２−ペンタンジオール、１，５−ペンタンジオール、ネオペンチルグリコール、１，２−ヘキサンジオール、１，６−ヘキサンジオール、１，２−シクロヘキサンジオール、ヘプタンジオール、１，８−オクタンジオール、１，９−ノナンジオール、１，１０−デカンジオール、グリセリン、ペンタエリスリトール、ジエチレングリコール、ジプロピレングリコール、トリエチレングリコール、テトラエチレングリコール、ポリエチレングリコール、ポリプロピレングリコール、チオジグリコール等を使用できる。
上記多価アルコールの低級アルキルエーテル類としては、エチレングリコールモノメチルエーテル、エチレングリコールジメチルエーテル、エチレングリコールモノエチルエーテル、エチレングリコールジエチルエーテル、エチレングリコールモノプロピルエーテル、エチレングリコールイソプロピルエーテル、エチレングリコールモノブチルエーテル、エチレングリコールイソブチルエーテル、プロピレングリコールモノメチルエーテル、プロピレングリコールモノエチルエーテル、プロピレングリコール−ｎ−プロピルエーテル、プロピレングリコールモノブチルエーテル、ジエチレングリコールモノメチルエーテル、ジエチレングリコールモノエチルエーテル、ジプロピレングリコールモノ−ｎ−プロピルエーテル、ジプロピレングリコールモノ−ｎ−ブチルエーテル等を使用できる。
上記水溶性有機溶媒の含有量としては、極力少なくすることが好ましく、配合しないこともできる。
しかしながら配合する際の含有量は、前処理液中０〜１０．０質量％が好ましく、さらに好ましくは０〜５．０質量％である。１０．０質量％を超えるときには乾燥不良や耐ブロッキング性が低下する。
【００１８】
（その他成分）
本発明中の前処理液には、その他の成分として水溶性多価金属塩を含有しても良く、含有しなくても良い。
水溶性多価金属塩としては２０℃における水１００ｍＬに対する溶解度が１ｇ／１００ｍＬ以上、好ましくは２ｇ／１００ｍＬ以上、より好ましくは２０ｇ／１００ｍＬ以上である、多価金属の有機酸又は無機酸の塩である。
水溶性多価金属塩は、多価金属を含む複塩であってもよく、水和物であってもよい。
多価金属としては、例えば、マグネシウム、カルシウム、ストロンチウム、亜鉛、銅、鉄、及びアルミニウムから選ばれる１種又は２種以上があげられる。
【００１９】
水溶性多価金属塩を構成するための有機酸としては、例えば、ＲＣＯＯＨ（式中、Ｒは、水素、炭素数１〜３０の有機基）で表される脂肪酸の１種又は２種以上があげられる。このような有機酸として、ギ酸、酢酸、プロピオン酸、オクチル酸、ラウリン酸、ミリスチン酸、ペンタデシル酸、パルミチン酸、マルガリン酸、ステアリン酸、１２−ヒドロキシステアリン酸、リシノール酸、オレイン酸、バクセン酸、リノール酸、リノレン酸、アラキジン酸、ベヘン酸、リグノセリン酸、セロチン酸、モンタン酸、メリシン酸、乳酸、クエン酸、グルコン酸、リンゴ酸、酒石酸、コハク酸、マロン酸、グルタル酸、マレイン酸、フマル酸、グルタコン酸、安息香酸、アスコルビン酸等があげられる。
無機酸としては、例えば、硝酸、硫酸、塩化水素（塩酸）、臭化水素、ヨウ化水素、塩素酸、臭素酸、炭酸、リン酸から選ばれる１種又は２種以上があげられる。
【００２０】
有機酸の多価金属塩である水溶性多価金属塩としては、例えば、酢酸亜鉛、酢酸カルシウム、酢酸ストロンチウム、酢酸マグネシウム、ギ酸亜鉛、ギ酸カルシウム、ギ酸ストロンチウム、ギ酸銅（ＩＩ）、ギ酸マグネシウム、安息香酸カルシウム、安息香酸マグネシウム、安息香酸亜鉛、乳酸カルシウム、乳酸マグネシウム、乳酸アルミニウム、乳酸鉄（ＩＩ）、乳酸銅、アスコルビン酸カルシウム、アスコルビン酸マグネシウム、プロピオン酸カルシウム、プロピオン酸マグネシウム、グルコン酸カルシウム、グルコン酸マグネシウム、グルコン酸亜鉛、グルコン酸銅、クエン酸亜鉛、クエン酸銅、及びこれらの水和物から選ばれる１種又は２種以上があげられる。
【００２１】
また、無機酸の多価金属塩である水溶性多価金属塩としては、例えば、塩化亜鉛、塩化アルミニウム、塩化カルシウム、塩化ストロンチウム、塩化鉄、塩化銅（ＩＩ）、塩化ニッケル、塩化マグネシウム、塩化マンガン（ＩＩ）、臭化亜鉛、臭化カルシウム、臭化ストロンチウム、臭化鉄（ＩＩ）、臭化銅（ＩＩ）、臭化マグネシウム、ヨウ化亜鉛、ヨウ化カルシウム、ヨウ化マグネシウム、硝酸アルミニウム、硝酸カルシウム、硝酸ストロンチウム、硝酸鉄（ＩＩＩ）、硝酸銅（ＩＩ）、硝酸マグネシウム、硫酸亜鉛、硫酸アルミニウム、硫酸鉄（ＩＩ）、硫酸鉄（ＩＩＩ）、硫酸銅、硫酸マグネシウム、硫酸アルミニウムカリウム、リン酸二水素カルシウム、炭酸水素カルシウム、及びこれらの水和物から選ばれる１種又は２種以上があげられる。
【００２２】
水溶性多価金属塩の配合量は、塩種や配合目的に応じて適宜調整し得るものであり、特に限定されない。
水溶性多価金属塩の含有量の下限は、例えば、前処理液中に固形分換算で０．１質量％以上、好ましくは０．５質量％以上、より好ましくは１質量％以上である。また、水溶性多価金属塩の含有量の上限は、例えば、前処理液中に固形分換算で２０質量％以下、好ましくは１５質量％以下、より好ましくは１０質量％以下である。
水溶性多価金属塩の含有量は、例えば、前処理液中に固形分換算で０．１〜２０質量％、好ましくは０．５〜１５質量％、より好ましくは１〜１０質量％である。
【００２３】
＜インク組成物＞
（顔料）
本発明中のインク組成物には、各色相の顔料を含有させて、各色のインク組成物を得る。
このような顔料としては、通常のインク組成物で従来から使用されている顔料を特に制限なく使用できる。  
そして有機顔料としては、例えば、染料レーキ顔料、アゾ系、ベンズイミダゾロン系、フタロシアニン系、キナクリドン系、アントラキノン系、ジオキサジン系、インジゴ系、チオインジコ系、ペリレン系、ペリノン系、ジケトピロロピロール系、イソインドリノン系、ニトロ系、ニトロソ系、アンスラキノン系、フラバンスロン系、キノフタロン系、ピランスロン系、インダンスロン系の顔料等が挙げられる。無機顔料としては、カーボンブラック、酸化チタン、ベンガラ、黒鉛、鉄黒、酸化クロムグリーン、水酸化アルミニウム等が挙げられる。
また、顔料の具体例としては以下のものが挙げられる。
イエロー顔料としては、例えば、Ｃ．Ｉ．ＰｉｇｍｅｎｔＹｅｌｌｏｗ１、２、３、１２、１３、１４、１６、１７、４２、７３、７４、７５、８１、８３、８７、９３、９５、９７、９８、１０８、１０９、１１４、１２０、１２８、１２９、１３８、１３９、１５０、１５１、１５５、１６６、１８０、１８４、１８５、２１３等が挙げられ、好ましくは、Ｃ．Ｉ．ＰｉｇｍｅｎｔＹｅｌｌｏｗ１５０、１５５、１８０、２１３等が挙げられる。
マゼンタ顔料としては、例えば、Ｃ．Ｉ．ＰｉｇｍｅｎｔＲｅｄ５  、７、１２、２２、３８、４８：１、４８：２、４８：４、４９：１、５３：１、５７、５７：１、６３：１、１０１、１０２、１１２、１２２、１２３、１４４、１４６、１４９、１６８、１７７、１７８、１７９、１８０、１８４、１８５、１９０、２０２、２０９、２２４、２４２、２５４、２５５、２７０、Ｃ．Ｉ．ＰｉｇｍｅｎｔＶｉｏｌｅｔ１９等が挙げられ、好ましくは、Ｃ．Ｉ．ＰｉｇｍｅｎｔＲｅｄ１２２、２０２、ＰｉｇｍｅｎｔＶｉｏｌｅｔ１９等が挙げられる。
シアン顔料としては、例えば、Ｃ．Ｉ．ＰｉｇｍｅｎｔＢｌｕｅ１、２、３、１５、１５：１、１５：２、１５：３、１５：４、１５：６、１６、１８、２２、２７、２９、６０等で、好ましくは、Ｃ．Ｉ．ＰｉｇｍｅｎｔＢｌｕｅ１５：４等が挙げられる。
ブラックインク組成物として使用するためのブラック顔料としては、例えば、カーボンブラック（Ｃ．Ｉ．Ｐｉｇｍｅｎｔ  Ｂｌａｃｋ７）等が挙げられる。
ホワイトインク組成物として使用するためのホワイト顔料としては、例えば、酸化チタン、酸化アルミニウム等が挙げられ、好ましくは、アルミナ、シリカ等の種々の材料で表面処理された酸化チタンが挙げられる。
インク組成物における顔料の含有量は、インク組成物の総質量に対して１．０〜２０．０質量％であることが好ましい。顔料の含有量が１質量％未満では、得られる印刷物の画像品質が低下する傾向がある。一方、２０．０質量％を超えると、インク組成物の粘度特性に悪影響を与える傾向がある。
【００２４】
（顔料分散剤）
本発明中のインク組成物は、必要に応じて顔料分散剤を含有していてもよい。
顔料分散剤は、顔料の分散性、本発明のインク組成物の保存安定性を向上させるために使用するもので、従来から使用されているものを特に制限なく使用できるが、その中でも高分子分散剤を使用することが好ましい。このような顔料分散剤としては、カルボジイミド系分散剤、ポリエステルアミン系分散剤、脂肪酸アミン系分散剤、変性ポリアクリレート系分散剤、変性ポリウレタン系分散剤、多鎖型高分子非イオン系分散剤、高分子イオン活性剤等が挙げられる。これら顔料分散剤は単独で又は２種以上を混合して使用できる。
上記顔料分散剤は、使用する全顔料の量を１００質量部としたときに、１〜２００質量部含有することが好ましい。顔料分散剤の含有量が１質量部未満では、顔料分散、本発明のインク組成物の貯蔵安定性が低下する場合がある。一方、２００質量部を超えて含有させることもできるが効果に差がでない場合もある。顔料分散剤の含有量のより好ましい下限は５質量部、より好ましい上限は６０質量部である。
【００２５】
（酸価が２００ｍｇＫＯＨ／ｇ以上のアルカリ可溶性樹脂又はその架橋物）
酸価が２００ｍｇＫＯＨ／ｇ以上のアルカリ可溶性樹脂又はその架橋物としては、例えば、アクリル系共重合樹脂、マレイン酸系共重合樹脂、縮重合反応によって得られるポリエステル樹脂、およびポリウレタン樹脂など又はその架橋物が挙げられる。このアルカリ可溶性樹脂を合成するための材料については、例えば、特開２０００−９４８２５号公報に開示されており、該公報に記載されている材料を使用して得られるアクリル系共重合樹脂、マレイン酸系共重合樹脂、ポリエステル系樹脂、ポリウレタン系樹脂などが利用可能である。さらには、これら以外のその他の材料を用いて得られた樹脂も利用可能である。前記アルカリ可溶性樹脂は単独で、または２種以上を組み合わせて使用することができる。
【００２６】
前記アルカリ可溶性樹脂の含有量は、前記顔料１００質量部に対して、顔料の分散性を高める観点から、５．０質量部以上であることが好ましく、１５．０質量部以上であることがより好ましい。前記アルカリ可溶性樹脂の含有量は、前記顔料１００質量部に対して、インク組成物の粘度を低下させる観点から、１００．０質量部以下であることが好ましく、８０．０質量部以下であることがより好ましく、６０．０質量部以下であることがさらに好ましい。
【００２７】
アクリル系共重合樹脂としては、例えば、アニオン性基含有単量体と共重合可能な他の単量体の混合物を通常のラジカル発生剤（例えば、ベンゾイルパーオキサイド、ターシャリブチルパーオキシベンゾエート、アゾビスイソブチロニトリルなど）の存在下、溶媒中で重合して得られるものが使用できる。
【００２８】
アニオン性基含有単量体としては、例えば、カルボキシル基、スルホン酸基、ホスホン酸基よりなる群から選ばれる少なくとも１種のアニオン性基を有する単量体が挙げられ、これらの中でも、カルボキシル基を有する単量体が特に好ましい。
【００２９】
前記カルボキシル基を有する単量体としては、例えば、アクリル酸、メタクリル酸、クロトン酸、イタコン酸、マレイン酸、フマル酸、２−カルボキシエチル（メタ）アクリレート、２−カルボキシプロピル（メタ）アクリレート、無水マレイン酸、無水フマル酸、マレイン酸ハーフエステルなどが挙げられる。また、前記スルホン酸基を有する単量体としては、例えば、スルホエチルメタクリレートなどが挙げられる。また、前記ホスホン酸基を有する単量体としては、例えば、ホスホノエチルメタクリレートなどが挙げられる。
【００３０】
前記アニオン基含有単量体と共重合可能な他の単量体としては、顔料との吸着性を向上させる観点から、疎水性基含有単量体を含むことが好ましい。
前記疎水性基含有単量体としては、例えば、長鎖アルキル基を有する単量体として、（メタ）アクリル酸などのラジカル重合性不飽和カルボン酸の炭素数が８以上のアルキルエステル類（例えば、２−エチルヘキシル（メタ）アクリレート、オクチル（メタ）アクリレート、ラウリル（メタ）アクリレート、ステアリル（メタ）アクリレート、２−ヒドロキシステアリル（メタ）アクリレートなど）、炭素数が８以上のアルキルビニルエーテル類（例えば、ドデシルビニルエーテルなど）、炭素数が８以上の脂肪酸のビニルエステル類（例えば、ビニル２−エチルヘキサノエート、ビニルラウレート、ビニルステアレートなど）；脂環族炭化水素基を有する単量体として、シクロヘキシル(メタ)アクリレートなど；芳香族炭化水素基を有する単量体として、ベンジル（メタ）アクリレート、スチレン、α−メチルスチレン、ビニルトルエンなどのスチレン系単量体などが挙げられる。前記疎水性基含有単量は単独で、または２種以上を組み合わせて使用することができる。
【００３１】
前記アニオン性基含有単量体と共重合可能な他の単量体としては、水性媒体中でアルカリ可溶性樹脂の凝集を抑制する観点から、親水性基含有単量体を含むことができる。
【００３２】
前記親水性基含有単量体としては、例えば、（ポリ）オキシアルキレン鎖を有する単量体として、メトキシポリエチレングリコール、メトキシポリエチレンポリプロピレングリコール、エトキシポリエチレングリコール、エトキシポリエチレンポリプロピレングリコール、プロポキシポリエチレングリコール、プロポキシポリエチレンポリプロピレングリコールなどの片末端アルキル封鎖（ポリ）アルキレングリコールと（メタ）アクリル酸などのラジカル重合性不飽和カルボン酸とのエステル化物や、（メタ）アクリル酸などのラジカル重合性不飽和カルボン酸へのエチレンオキシド付加物及び／又はプロピレンオキシド付加物など；塩基性基含有単量体として、例えば、１−ビニル−２−ピロリドン、１−ビニル−３−ピロリドンなどのビニルピロリドン類、２−ビニルピリジン、４−ビニルピリジン、５−メチル−２−ビニルピリジン、５−エチル−２−ビニルピリジンなどのビニルピリジン類、１−ビニルイミダゾール、１−ビニル−２−メチルイミダゾールなどのビニルイミダゾール類、３−ビニルピペリジン、Ｎ−メチル−３−ビニルピペリジンなどのビニルビペリジン類、ジメチルアミノエチル（メタ）アクリレート、ジエチルアミノエチル（メタ）アクリレート、（メタ）アクリル酸第３ブチルアミノエチル、（メタ）アクリルアミド、Ｎ−メチロール（メタ）アクリルアミド、Ｎ−ブトキシメチル（メタ）アクリルアミド、Ｎ−メトキシ（メタ）アクリルアミド、Ｎ−エトキシ（メタ）アクリルアミド、Ｎ−ジメチルアクリルアミド、Ｎ−プロピルアクリルアミドなどの（メタ）アクリル酸の含窒素誘導体類など；水酸基を有する単量体として、例えば、ヒドロキシエチル（メタ）アクリレート、ヒドロキシプロピル（メタ）アクリレートなどの（メタ）アクリル酸のヒドロキシアルキルエステル類など；エポキシ基を有する単量体として、例えば、グリシジル（メタ）アクリレートなどが挙げられる。前記親水性基含有単量体は単独で、または２種以上を組み合わせて使用することができる。
【００３３】
前記疎水性基含有単量体、および親水性基含有単量体以外の共重合可能な他の単量体としては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸ヘキシル、（メタ）アクリル酸シクロヘキシルなどの（メタ）アクリル酸の炭素数が８未満のアルキルエステル類などが挙げられる。前記疎水性基含有単量体、および親水性基含有単量体以外の共重合可能な他の単量体は単独で、または２種以上を組み合わせて使用することができる。
【００３４】
アルカリ可溶性樹脂は、構成する単量体の質量比で、好ましくはスチレン／ラジカル重合性不飽和カルボン酸の炭素数が８以上のアルキルエステル／（メタ）アクリル酸＝３５〜５５／２５〜３５／１５〜３５、より好ましくはスチレン／アクリル酸ラウリル／アクリル酸＝３５〜５５／２５〜３５／１５〜３５である。
また好ましくは（メタ）アクリル酸の炭素数が８未満のアルキルエステル／アクリル酸／メタクリル酸＝５０〜７０／１３〜２５／１５〜２５、より好ましくはアクリル酸シクロヘキシル／アクリル酸／メタクリル酸＝５０〜７０／１３〜２５／１５〜２５である。
前記アルカリ可溶性樹脂は、当該樹脂を適度に架橋して、顔料の凝集を抑制させる観点から、２官能以上の架橋剤を使用してもよく、架橋させなくてもよい。
【００３５】
前記２官能以上の架橋剤は、アルカリ架橋性樹脂が有する官能基と反応するために、分子内に２つ以上の反応性官能基を有するものであればよい。当該反応性官能基としては、例えば、エポキシ基、水酸基、イソシアネート基、アミノ基、アジリジン基などが挙げられる。さらに、水中に分散、乳化、溶解されているか、または水中に分散できる、乳化できる及び／または溶解できる架橋剤が特に好ましい。前記２官能以上の架橋剤は単独で、または２種以上を組み合わせて使用することができる。
【００３６】
前記アルカリ可溶性樹脂の酸価は、前処理液に含有れる有機酸との反応性を高める観点から、２００ｍｇＫＯＨ/ｇ以上であり、２１０ｍｇＫＯＨ/ｇ以上がより好ましく、２２０ｍｇＫＯＨ/ｇ以上がさらに好ましい。また、前記アルカリ可溶性樹脂の酸価は、印刷物の耐水性を向上させる観点から、３００ｍｇＫＯＨ/ｇ以下が好ましく、２５０ｍｇＫＯＨ/ｇ以下がより好ましく、２４０ｍｇＫＯＨ/ｇ以下がさらに好ましい。なお、前記酸価は、アルカリ可溶性樹脂を合成するために用いる単量体の組成に基づいて、アルカリ可溶性樹脂１ｇを中和するのに理論上要する水酸化カリウムのｍｇ数を算術的に求めた理論酸価である。
【００３７】
前記アルカリ可溶性樹脂のガラス転移温度は、印刷物の耐ブロッキング性を向上させる観点から、０℃以上が好ましく、２０℃以上がより好ましく、４０℃以上がさらに好ましい。前記アルカリ可溶性樹脂のガラス転移温度は、印刷物の耐折り曲げ性を向上させる観点から、１００℃以下が好ましく、８０℃以下がより好ましく６０℃以下がさらに好ましい。
【００３８】
前記アルカリ可溶性樹脂の重量平均分子量は、印刷物の耐水性を向上させる観点から、５，０００以上であり、８，０００以上がより好ましく、１３，０００以上が更に好ましい。前記アルカリ可溶性樹脂の重量平均分子量は、水性媒体への溶解性を高める観点から、５０，０００以下であり、３０，０００以下が好ましく、２０，０００以下がより好ましい。
【００３９】
（水分散性樹脂）
水分散性樹脂として、アクリル系樹脂エマルジョン、スチレンアクリル系樹脂エマルジョン、ポリウレタン系樹脂エマルジョン及びポリオレフィン系樹脂エマルジョンから選ばれた１種以上を採用できる。
【００４０】
本発明中のインク組成物中の水分散性樹脂の固形分の割合は、印刷画質および耐擦過性を向上させる観点から、１０．０質量％以上が好ましく、１３．０質量％以上がより好ましく、そして、印刷画質を向上させる観点から、３０．０質量％以下が好ましく、２５．０質量％以下がより好ましい。
また本発明中のインク組成物中の樹脂と顔料の合計量に対する、水分散性樹脂の固形分の割合は、印刷画質および耐擦過性を向上させる観点から、３０．０質量％以上が好ましく、４０．０質量％以上がより好ましく、５０．０質量％以上がさらに好ましく、６０．０質量％が最も好ましい。そして、印刷画質を向上させる観点から、９３．０質量％以下が好ましく、９０．０質量％以下がより好ましい。
また水分散性樹脂の酸価は、耐酸性を高める観点から、２０ｍｇＫＯＨ/ｇ以下が好ましく、１０ｍｇＫＯＨ/ｇ以下がより好ましく、５ｍｇＫＯＨ/ｇ以下がさらに好ましく、１ｍｇＫＯＨ/ｇ以下が最も好ましく、０ｍｇＫＯＨ/ｇでもよい。なお、前記酸価は、アルカリ可溶性樹脂を合成するために用いる単量体の組成に基づいて、アルカリ可溶性樹脂１ｇを中和するのに理論上要する水酸化カリウムのｍｇ数を算術的に求めた理論酸価である。
アクリル系樹脂エマルジョンは、下記の単量体から１種又は２種以上を混合した重合体である。
例えば、炭素数１〜１８のアルキル基を有するアルコールとの（メタ）アクリル酸エステル、２−ヒドロキシエチル（メタ）アクリレート、２−ヒドロキシプロピル（メタ）アクリレート、メトキシエチル（メタ）アクリレート、ブトキシエチル（メタ）アクリレート、グリシジル（メタ）アクリレート、アリル（メタ）アクリレート、エチレングリコールジ（メタ）アクリレート、ジエチレングリコールジ（メタ）アクリレート等を挙げることができる。なお、（メタ）アクリレートとは、アクリレートとメタクリレートの総称である。また、上記に加えて下記エチレン性不飽和単量体を併用しても良い。例えば、アクリロニトリル、酢酸ビニル、プロピオン酸ビニル、スチレン、アクリル酸、メタクリル酸、（メタ）アクリルアミド、Ｎ−メチロール（メタ）アクリルアミド、Ｎ−メトキシメチル（メタ）アクリルアミド等。
【００４１】
スチレンアクリル系樹脂エマルジョンは、スチレンアクリル系樹脂が水に分散したエマルジョンであり、乳化重合、分散重合、懸濁重合、粉砕又は溶液／バルク重合、その後の後乳化により製造できる。
この方法及び安定化剤についての詳しい情報は、“Ｅｍｕｌｓｉｏｎ  Ｐｏｌｙｍｅｒｉｚａｔｉｏｎ  ａｎｄ  Ｅｍｕｌｓｉｏｎ  Ｐｏｌｙｍｅｒ”（Ｐ．Ａ．Ｌｏｖｅｌｌ，Ｍ．Ｓ．Ｅｌ−Ａａｓｓｅｒ，Ｊｏｈｎ  Ｗｉｌｅｙ  ＆  Ｓｏｎｓ  Ｌｔｄ．，Ｅｎｇｌａｎｄ、１９７７年、引用することにより本明細書に包含する）に記載されている。
スチレンアクリル系樹脂エマルジョンの市販品としては、Ｍ６９６３（ジャパンコーティングレジン社製）Ｊ−４５０、Ｊ−７３４、Ｊ−７６００、Ｊ−３５２、Ｊ−３９０、Ｊ−７１００、Ｊ−７４１、Ｊ−７４Ｊ、Ｊ−５１１、Ｊ−８４０、Ｊ−７７５、ＨＲＣ−１６４５、ＨＰＤ−７１、ＰＤＸ−６１０２Ｂ、ＪＤＸ−５０５０（スチレンアクリル系樹脂エマルジョン、ＢＡＳＦ社製）、ＵＣ−３９００（スチレンアクリル系樹脂エマルジョン、東亜合成社製）などが挙げられる。
【００４２】
前記ポリウレタン系樹脂エマルジョンは、ポリウレタン樹脂が水に分散したエマルジョンであり、アニオン性、カチオン性、ノニオン性のいずれも使用できるが、アニオン性、ノニオン性が好ましい。また、前記ポリウレタン樹脂としては、例えば、ポリエーテル系ポリウレタン樹脂、ポリエステル系ポリウレタン樹脂、ポリエステル・ポリエーテル系ポリウレタン樹脂、ポリカーボネート系ポリウレタン樹脂などが挙げられる。前記ポリウレタン系樹脂エマルジョンは単独で、または２種以上を組み合わせて使用できる。
【００４３】
前記ポリウレタン系樹脂エマルジョンの市販品としては、例えば、「スーパーフレックス２１０」（第一工業製薬（株）製、アニオン性ポリエステル系ポリウレタン樹脂）、ＮｅｏＲｅｚ  Ｒ９６７（ポリエーテルポリウレタン）、「スーパーフレックス１３０」（第一工業製薬（株）製、アニオン性ポリエーテル系ポリウレタン樹脂）、「スーパーフレックス５００Ｍ」（第一工業製薬（株）製、ノニオン性ポリエステル系ポリウレタン樹脂）、「スーパーフレックス４６０」（第一工業製薬（株）製、アニオン性ポリカーボネート系ポリウレタン樹脂）、「インプラニールＤＬＰ１３８０」（住化コベストロウレタン（株）製、アニオン性ポリエステル系ポリウレタン樹脂）、「バイボンド  ＰＵ４０７」（住化コベストロウレタン（株）製、アニオン性／非イオン性ポリエステル系ポリウレタン樹脂）、スーパーフレックス４２０ＮＳ（第一工業製薬（株）製、アニオン性ポリカーボネート系ポリウレタン樹脂）、ＳＦ４６０ 、ＳＦ４６０Ｓ、ＳＦ４２０、ＳＦ１１０、ＳＦ３００、ＳＦ３６１（ポリウレタン系樹脂エマルジョン、日本ユニカー社製）、Ｗ−６０２０、Ｗ−５０２５、Ｗ−５６６１、Ｗ−６０１０（ポリウレタン系樹脂エマルジョン、三井化学社製）、Ｒ９６７、酸価１９ｍｇＫＯＨ／ｇ、（商品名「ＮｅｏＲｅｚ  Ｒ−９６７、ポリエーテルポリウレタン系エマルジョン（固形分濃度４０質量％）、ＤＳＭ  Ｎｅｏｒｅｓｉｎｓ社製）などが挙げられる。
【００４４】
前記ポリオレフィン系樹脂エマルジョンは、ポリオレフィン系樹脂が水に分散したエマルジョンである。前記ポリオレフィン系樹脂としては、例えば、ポリエチレン樹脂、ポリプロピレン樹脂、ポリブチレン樹脂、ならびにエチレン、プロピレン、およびブチレンのうち２種以上を共重合させたポリオレフィン樹脂などが挙げられる。また、前記ポリオレフィン樹脂は、ポリオレフィン鎖に対して、アミノ基、カルボキシル基、ヒドロキシル基、アクリロイル基、その他の高分子鎖を導入した変性ポリオレフィン樹脂；ポリオレフィン鎖の一部を酸化処理した酸化ポリオレフィン樹脂；一部をハロゲンで処理したハロゲン化ポリオレフィン樹脂などであってもよい。前記ポリオレフィン系樹脂エマルジョンは単独で、または２種以上を組み合わせて使用できる。
【００４５】
前記ポリオレフィン系樹脂エマルジョンの市販品としては、例えば、「ケミパールＳ１００」（三井化学（株）、ポリエチレン系樹脂エマルジョン）、「ケミパールＸＥＰ８００Ｈ」（三井化学（株）、ポリプロピレン系樹脂エマルジョン）、「アローベースＴＣ−４０１０」（ユニチカ(株)、ポリプロピレン系樹脂エマルジョン）などが挙げられる。
【００４６】
樹脂エマルジョンには、前記アクリル系樹脂エマルジョン、前記スチレンアクリル系樹脂エマルジョン、前記ポリウレタン系樹脂エマルジョンおよび前記ポリオレフィン系樹脂エマルジョン以外の、インク組成物に使用される、ＡＰ４７１０（アクリルーシリコン系樹脂エマルジョン、昭和高分子社製） 等の公知の樹脂エマルジョン（その他の樹脂エマルジョン）を、本発明の効果を損なわない範囲で含むことができる。当該その他の樹脂エマルジョンとしては、例えば、ポリ酢酸ビニル系樹脂エマルジョン、ポリ塩化ビニル系樹脂エマルジョンなどが挙げられる。
【００４７】
前記樹脂エマルジョン中、前記スチレンアクリル系樹脂エマルジョン及び／又は前記ポリウレタン系樹脂エマルジョンは、耐擦過性などの塗膜耐性を向上させる観点から、７０質量％以上が好ましく、８０質量％以上がより好ましく、９０質量％以上がさらに好ましく、９５質量％以上が最も好ましい。
【００４８】
（界面活性剤）
本発明中のインク組成物は、印刷や捺染工程を最適化させるために任意の界面活性剤を含有でき、さらにインクジェット用インク組成物にする際には、使用するインクジェットヘッドに応じて、界面活性剤として従来からインク組成物に使用されているシリコーン系界面活性剤等の界面活性剤を、吐出安定性を改良するために含有することが好ましい。
シリコーン系界面活性剤の具体例としては、ポリエーテル変性シリコーンオイル、ポリエステル変性ポリジメチルシロキサン、ポリエステル変性メチルアルキルポリシロキサン等が挙げられる。これらは単独又は２種以上を併用して用いることができる。
本発明中のインク組成物における界面活性剤の含有量は、好ましくは０．００５〜１．０質量％である。０．００５質量％未満であると、本発明のインク組成物の表面張力が高くなり、インクジェットヘッドからの吐出安定性が低下する。一方、１．０質量％を超えると、インク組成物中に泡が増加し吐出安定性が低下する。
【００４９】
（添加剤）
本発明中のインク組成物には、必要に応じて種々の機能性を発現させるため、各種の添加剤を添加することができる。具体的には、表面調整剤、光安定化剤、表面処理剤、酸化防止剤、老化防止剤、架橋促進剤、重合禁止剤、可塑剤、防腐剤、ｐＨ調整剤、消泡剤、保湿剤等が挙げられる。また、ビヒクルとして機能するが硬化性ではない樹脂を配合しても良く、配合しなくても良い。また、溶媒を含有させても良いが、含有しなくても良い。
【００５０】
＜塩基性化合物＞
本発明中のインク組成物には、アルカリ可溶性樹脂を溶解させる観点から、塩基性化合物を含有しても良い。前記塩基性化合物としては、例えば、水酸化ナトリウム、水酸化カリウムなどの無機塩基性化合物；アンモニア、メチルアミン、エチルアミン、モノエタノールアミン、Ｎ、Ｎ−ジメチルエタノールアミン、Ｎ、Ｎ−ジエチルエタノールアミン、Ｎ、Ｎ−ジブチルエタノールアミン、ジエタノールアミン、Ｎ−メチルジエタノールアミン、トリエタノールアミン、モルホリン、Ｎ−メチルモルホリン、Ｎ−エチルモルホリンなどの有機塩基性化合物などが挙げられる。前記塩基性化合物は単独で、又は２種以上を組み合わせて使用することができる。
【００５１】
本発明中のインク組成物中の前記塩基性化合物の割合は、前記アルカリ可溶性樹脂を媒体中に溶解させる量であればよいが、通常、アルカリ可溶性樹脂の分散安定性を高める観点から、０．０５質量％以上であることが好ましく、０．１質量％以上であることがより好ましく、そして、印刷物の耐水性を高める観点から、１質量％以下であることが好ましく、０．５質量％以下であることがより好ましい。
【００５２】
本発明中のインク組成物には、さらに、目的に応じて公知の樹脂、顔料分散剤、防黴剤、防錆剤、増粘剤、酸化防止剤、紫外線吸収剤、保存性向上剤、消泡剤、ｐＨ調整剤などの添加剤を添加することができる。
【００５３】
＜前処理液の調製方法＞
本発明中の前処理液は、水に対して、有機酸及び必要に応じて界面活性剤等の所定量を任意の順で添加して調製できる。
【００５４】
＜インク組成物の調製方法＞
本発明中のインク組成物を調製（製造）する方法としては、特に限定されず、上記の成分を順番に、あるいは同時に添加して、混合すればよい。例えば、下記（１）や（２）の方法を採用できる。
（１）前記塩基性化合物の存在下にアルカリ可溶性樹脂を水に溶解した水性樹脂ワニス、顔料、必要に応じて顔料分散剤などを混合した後、各種分散機、例えばボールミル、アトライター、ロールミル、サンドミル、アジテーターミルなどを利用して顔料分散液（インクベース）を調製し、さらに残りの材料を添加して、インク組成物を調製する方法。
（２）上記の方法で顔料を分散した後、酸析法や再公表特許ＷＯ２００５／１１６１４７号公報に記載のイオン交換手段などにより、顔料表面にアルカリ可溶性樹脂を析出させた樹脂被覆顔料を得、次いで得られた樹脂被覆顔料を塩基性化合物で中和し、各種分散機（高速攪拌装置など）を用いて水に再分散し、さらに残りの材料を添加して、インク組成物を調製する方法。
本発明中のインク組成物は、製造後の初期粘度が２．０〜１５．０ｍＰａ・ｓ、好ましくは３．０〜１２．０ｍＰａ・ｓの範囲である。粘度は、例えば、Ｅ型粘度計（商品名「ＲＥ１００Ｌ型粘度計」、東機産業社製）により測定できる。
【００５５】
（本発明のインクセットによる印刷方法）
本発明のインクセットによる印刷方法は、印刷用紙、樹脂フィルム等の被印刷基材表面に対して、前処理液を塗布する工程と、インク組成物により印刷を行う印刷工程の２つの工程からなる。
前処理液を塗布する工程はインクジェット印刷によっても良く、その他の周知の方法により行ってもよい。
この２つの工程に関して、インク組成物により印刷を行う工程は、塗布された前処理液が乾燥してないウエットオンウエットで行ってもよく、塗布された前処理液を乾燥させた後に行うドライオンウェットで行ってもよい。
【実施例】
【００５６】
＜前処理液＞
前処理液１（酢酸２０質量部、サーフィノール４４０（アセチレンジオール系界面活性剤、ＨＬＢ８、ＥＶＯＮＩＫ社製）の０．２質量部、及び精製水を撹拌混合し、１００質量部としたもの）
前処理液２（前処理液１において酢酸を１０質量部としたもの）
前処理液３（前処理液１において酢酸を乳酸（１気圧下で沸点が１２０℃を超える有機酸）に置換したもの）
【００５７】
＜顔料＞
ＪＲ−８０９（商品名「ＪＲ−８０９」、シリカとアルミナで処理された酸化チタン、平均粒子径０．２３μｍ、ＤＢＰ給油量２４ｍｌ／１００ｇ、テイカ社製）
ＰＦ−６９０（商品名「ＰＦ−６９０」、シリカとアルミナと有機物で処理された酸化チタン、平均粒子径０．２１μｍ、ＤＢＰ給油量１６ｍｌ／１００ｇ、石原産業社製）
ＨＢ８９０（商品名「ハイブラック８９０」、平均一次粒子径１５ｎｍ、ＤＢＰ給油量９５ｍｌ／１００ｇ、ｐＨ８．０、オリオンエンジニアドカーボンズ社製）
ＰＢ１５：３（ピグメントブルー１５：３）  
ＰＲ１２２（ピグメントレッド１５：３）
ＰＹ１４（ピグメントイエロー１４）
【００５８】
＜アルカリ可溶性樹脂＞
アルカリ可溶性樹脂１（重量平均分子量１５０００、酸価２３５ｍｇＫＯＨ／ｇの、アクリル酸シクロヘキシル／アクリル酸／メタクリル酸＝６５／１６／１９の共重合体）
アルカリ可溶性樹脂２（重量平均分子量９５００、酸価２３５ｍｇＫＯＨ／ｇの、アクリル酸シクロヘキシル／アクリル酸／メタクリル酸＝６５／１６／１９の共重合体）
アルカリ可溶性樹脂３（重量平均分子量１５８００、酸価１４４ｍｇＫＯＨ／ｇの、スチレン／アクリル酸ラウリル／アクリル酸＝５１／３０／１９の共重合体共重合体）
アルカリ可溶性樹脂４（重量平均分子量３００００、酸価２２０ｍｇＫＯＨ／ｇの、スチレン／アクリル酸ラウリル／アクリル酸＝４０／３０／３０の共重合体）
アルカリ可溶性樹脂５（重量平均分子量３２０００、酸価１８８ｍｇＫＯＨ／ｇの、スチレン／アクリル酸ラウリル／アクリル酸＝４５／３０／２５の共重合体）
【００５９】
＜アルカリ可溶性樹脂ワニス＞
アルカリ可溶性樹脂１を２５質量部と、中和当量１００％となる水酸化ナトリウムと、精製水を混合して１００質量部とし、９０℃で加熱撹拌して溶解させ、アルカリ可溶性樹脂ワニス１とした。
同様にして、アルカリ可溶性樹脂２〜５それぞれを２５質量部と、それぞれのアルカリ可溶性樹脂に対して中和当量が１００％となる質量の水酸化ナトリウムと、精製水を混合して１００質量部とし、９０℃で加熱撹拌して溶解させ、それぞれアルカリ可溶性樹脂ワニス２〜５とした。
【００６０】
＜水性各色インクベース＞
表１の通りＪＲ−８０９を５０質量部、アルカリ可溶性樹脂ワニス２を４０質量部、及び精製水１０質量部を攪拌混合後、湿式サーキュレーションミルで練肉を行い、水性白色インクベース１を調製した。
同様にして、表１の通り各顔料、各アルカリ可溶性樹脂ワニス、及び精製水を攪拌混合後、湿式サーキュレーションミルで練肉を行い、水性各色インクベースを調製した。
【００６１】
＜水分散性樹脂＞
Ｍ６９６３（商品名「Ｍ６９６３」、スチレン−アクリル系エマルジョン（固形分濃度４５質量％）、酸価１０ｍｇＫＯＨ／ｇ未満、ジャパンコーティングレジン社製）
Ｒ９６７（商品名「ＮｅｏＲｅｚ  Ｒ−９６７」、ポリエーテルポリウレタン系エマルジョン（固形分濃度４０質量％）、酸価１９ｍｇＫＯＨ／ｇ、ＤＳＭ  Ｎｅｏｒｅｓｉｎｓ社製）
【００６２】
＜溶剤＞
グリセリン
プロピレングリコール
＜添加剤＞
Ｅ１０１０（商品名「オルフィンＥ−１０１０」、アセチレンジオール系界面活性剤、ＨＬＢ１３、日信化学工業社製）
【００６３】
＜インク組成物＞
表２に示す通り各成分を撹拌混合して、各実施例及び比較例のインク組成物を得た。「アルカリ可溶性樹脂ワニス２（後添）」は、一旦得たインク組成物にさらにアルカリ可溶性樹脂ワニス２を添加したものである。
【００６４】
【表１】
0006919082.tif 000002
【００６５】
【表２】
0006919082.tif 000003
【００６６】
＜評価方法＞
（画質）
綿１００％の白色布帛に実施例及び比較例の前処理液を、Ａ４サイズあたり１０ｇ含浸させた後に加熱乾燥して印刷媒体を得た。加熱乾燥した後であっても前処理液に含有された酸が印刷媒体中に含有されていた。揮発性の有機酸が存在する雰囲気下では、一般にノズルから吐出されたインク組成物の飛翔軌道が乱れる傾向があるところ、そのような飛翔軌道が乱れないときには優れた画質を形成できる効果を発揮できる。
前記印刷媒体に対して、ＳＰＥＣＴＲＡ社製ヘッドを搭載した評価用プリンターと、実施例および比較例のインク組成物を用いてベタ画像を印字し、続いてノズルチェック画像を印字し、印刷媒体を交換した。その後、画像の印字とノズルチェック画像の印字と印刷媒体の交換を１９回繰り返した。
ノズルチェック画像の印字は、プリンター側で予め設定されたテスト用画像を、プリンター側による専用のプログラムにより印刷して得た印字である。
○：印刷媒体２０枚以上の印刷媒体に印刷しても、ノズルチェック画像を印刷した際に全てのノズルから吐出が確認された
×：印刷開始後、印刷媒体２０枚以内に、ノズルチェック画像を印刷した際に不吐出または吐出曲がりの発生したノズルが確認された
【００６７】
（塗膜耐性）
ＪＩＳ  Ｌ０８４９乾燥条件に従ってＩＩ型試験機で試験（２００ｇの荷重で１００ｍｍの長さを１００回往復摩擦）を行い、変退色グレースケールを用いて評価した。
○：４−５級〜５級  
△：３−４級〜４級
×：３級以下
【００６８】
本発明に沿った例である実施例１〜１０によれば、画質及び塗膜耐性に優れた画像等を形成できる。しかし、アルカリ可溶性樹脂が、酸価が２００ｍｇＫＯＨ／ｇ未満のもののみであるインク組成物を使用した比較例１、及びインク組成物中のアルカリ可溶性樹脂ワニスの含有量が少ない比較例３によれば、特に画質が良好ではなかった。
また、１気圧下で沸点が１２０℃を超える有機酸を使用した比較例２によれば、画質及び塗膜耐性共に良好ではない結果になった。
【要約】
【課題】前処理液中に揮発性の酸を使用したときに生じるインクノズル付近等での酸の雰囲気の存在によっても、優れた画質を形成するインクセットを得ること。
【解決手段】前処理液とインク組成物とを有するインクセットであって、
前処理液が１気圧下で沸点１２０℃以下の有機酸を含有し、
インク組成物が、顔料、酸価が２００ｍｇＫＯＨ／ｇ以上のアルカリ可溶性樹脂又はその架橋物をインク組成物中１．８質量％以上含有し、さらに水分散性樹脂、および水を含有するインクセット。
【選択図】なし